(57)【特許請求の範囲】
【請求項１】
平均粒径が０．０１〜２μｍの不活性粒子を０．００１〜０．５重量％含有するポリエチレン−２，６−ナフタレートを主とする層（Ａ層）と、融点が２１０〜２４５℃のイソフタル酸共重合ポリエチレンテレフタレートを主とする層（Ｂ層）と、を交互に総数１１層以上積層して二軸延伸されてなり、しかも反射ピーク波長が５４０〜６００ｎｍであるかあるいは４５０〜５１０ｎｍである多層積層延伸フィルムを用いることを特徴とする、層間の光干渉により特定波長の光線を反射させるディスプレイ用光線選択反射フィルム。
【請求項２】
Ａ層とＢ層のガラス転移温度（Ｔｇ）差が４０℃以上である、請求項１記載のディスプレイ用光線選択反射フィルム。
【請求項３】
透明樹脂フィルムの一方もしくは両方の面に請求項１または２に記載の多層積層延伸フィルムを積層してなることを特徴とするディスプレイ用光線選択反射フィルム。
【請求項４】
透明樹脂フィルムの一方の面に反射防止層を形成し、かつ該透明樹脂フィルムの他の面に請求項１または２に記載の多層積層延伸フィルムを積層してなることを特徴とするディスプレイ用光線選択反射フィルム。
【請求項５】
透明樹脂フィルムの一方の面に請求項１または２に記載の多層積層延伸フィルムを積層し、さらにその上に反射防止層を形成してなることを特徴とするディスプレイ用光線選択反射フィルム。
【請求項６】
透明樹脂フィルムが、０．０１重量％以下の不活性粒子を含む、厚み１００〜２５０μｍのポリエチレンテレフタレートフィルムである請求項３〜５のいずれかに記載のディスプレイ用光線選択反射フィルム。
【発明の詳細な説明】
【０００１】
【発明の属する技術分野】
本発明はディスプレイ用光線選択反射フィルムに関する。さらに詳しくはＣＲＴディスプレイ等の映像表示パネル面に好適に使用できる光線選択反射フィルムに関する。
【０００２】
【従来の技術】
近年、カラーテレビジョンやパーソナルコンピュータ（以下パソコンと略する）に代表される映像機器においては、映し出される映像の高精細化と大画面化という市場要求により、従来のＣＲＴ（陰極線管、ブラウン管）を用いた直視型テレビジョンに加えて、プラズマディスプレイ等を用いた発光型パネル方式、液晶ディスプレイ等を用いた非発光型パネル方式、映像プロジェクターが内蔵されたリアプロジェクション方式等のテレビジョンが進出しつつある。
【０００３】
しかし、高精細、大画面、動画応答性、高輝度、広視野角、低価格等の要求に対し、最も対応性があるのは依然としてＣＲＴディスプレイである。ＣＲＴディスプレイの今後の課題の一つに更なる画質の改良が挙げられる。カラーＣＲＴディスプレイの画質を決定する特性の一つに色純度がある。色純度を確保する手段として、ゾル−ゲル法による選択吸収フィルター膜が提案されている。選択吸収フィルター膜は、膜の形成に多くの技術的要素を必要とし、製造が容易ではなく、また有機色素を使用するため画面が着色したり光の透過率が下がり、画面が暗くなる欠点がある。
【０００４】
【発明が解決しようとする課題】
本発明の課題は、ディスプレイの前面パネル用として、ディスプレイの表示面の映像の輝度を損うことなく、色純度を高める機能を持ち、安価で、加工の容易な光線選択透過膜性の光線選択反射フィルムを提供することである。
【０００５】
【課題を解決するための手段】
本発明者は鋭意研究の結果、映像機器の表示面の映像の輝度を損うことなく、色純度を高める手段として、多層積層延伸フィルムの使用により、ＣＲＴからの特定波長範囲の光線を選択反射でき、結果として光線選択透過膜としての効果を奏することを見出し、本発明に到達した。すなわち、本発明は、平均粒径が０．０１〜２μｍの不活性粒子を０．００１〜０．５重量％含有するポリエチレン−２，６−ナフタレートを主とする層（Ａ層）と、融点が２１０〜２４５℃のイソフタル酸共重合ポリエチレンテレフタレートを主とする層（Ｂ層）と、を交互に総数１１層以上積層して二軸延伸されてなり、しかも反射ピーク波長が５４０〜６００ｎｍであるかあるいは４５０〜５１０ｎｍである多層積層延伸フィルムを用いることを特徴とする、層間の光干渉により特定波長の光線を反射させるディスプレイ用光線選択反射フィルムである。
【０００６】
【発明の実施の形態】
本発明において多層積層延伸フィルムとは、相対的に屈折率の低い層と高い層を交互に規則的に配置させ、層間の構造的な干渉によって光を選択反射させるフィルムである。このような多層積層延伸フィルムとは、平均粒径が０．０１〜２μｍの不活性粒子を０．００１〜０．５重量％含有するポリエチレン−２，６−ナフタレートを主とする層（Ａ層）と、融点が２１０〜２４５℃のイソフタル酸共重合ポリエチレンテレフタレートを主とする層（Ｂ層）を交互に総数１１層以上積層して二軸延伸してなる積層フィルムである。
【０００７】
上記多層積層延伸フィルムのＡ層を構成するポリエチレン−２，６−ナフタレートは、フィルムに滑り性を付与するため不活性粒子を含有する。不活性粒子の平均粒径は、０．０１〜２μｍの範囲であり、好ましくは０．０５〜１μｍ、さらに好ましくは０．１〜０．３μｍの範囲である。不活性粒子の平均粒径が０．０１μｍ未満ではフィルムの滑り性が不充分であり、巻取り性の向上が不充分である。一方２μｍを超えると粒子による光学特性の悪化が顕著になり、光線透過率が減少する。光線透過率は７０％以上あることが好ましく、７０％未満では光学用途として不充分である。また、不活性粒子の含有量は、０．００１〜０．５重量％の範囲であり、好ましくは０．００５〜０．２重量％の範囲である。含有量が０．００１重量％未満では巻取り性の向上の効果が不十分であり、０．５重量％を超えると光学特性の悪化が顕著となる。本発明における不活性粒子としては、例えば、シリカ、アルミナ、炭酸カルシウム、燐酸カルシウム、カオリン、タルクのような無機不活性粒子、シリコーン、架橋ポリスチレン、スチレン−ジビニルベンゼン共重合体のような有機不活性粒子を挙げることができる。不活性粒子はその長径と短径の比が１．２以下である真球状粒子であることが滑り性と光学特性をバランスさせる点から好ましい。また不活性粒子の粒度分布としては、その相対標準偏差が０．３未満が好ましい。相対標準偏差が大きい粒子を使用すると粗大粒子の頻度が大きくなり、光学的な欠陥を生ずる場合がある。ここで、不活性粒子の平均粒径および粒径比は、粒子表面に導電性付与のための金属を極く薄くスパッターし、電子顕微鏡にて１万〜３万倍に拡大した像から、長径、短径および面積円相当径を求め、これらから算出される値である。なお不活性粒子としては、酸化チタンや硫化亜鉛の如き顔料として作用する粒子や着色している粒子は、光学的な特性を劣化させるので好ましくない。
【０００８】
本発明における多層積層延伸フィルムを構成する層は、ポリエチレン−２，６−ナフタレート（以下ＰＥＮと略することがある）を主とする層（Ａ層）と、融点が２１０〜２４５℃のイソフタル酸共重合ポリエチレンテレフタレートを主とする層（Ｂ層）からなる。
【０００９】
Ａ層は、２，６−ナフタレンジカルボン酸またはそのエステル形成性誘導体とエチレングリコールまたはそのエステル形成性誘導体とを重縮合して得られるＰＥＮを主とする層である。
【００１０】
ここで本発明において「ＰＥＮを主とする」とはＡ層を構成する樹脂に対してＰＥＮが８５モル％以上、好ましくは９８モル％以上を占めることを表わし、具体的には、Ａ層を構成する樹脂がＰＥＮ共重合体である場合共重合成分が全酸成分あるいは全グリコール成分に対して１５モル％以下、好ましくは２モル％以下であることを表わし、Ａ層を構成する樹脂がＰＥＮを含む組成物の場合組成物に対するＰＥＮの割合が８５モル％以上、好ましくは９８モル％以上を占めることを表わす。
【００１１】
かかるＡ層を構成する樹脂としては、ホモＰＥＮ、または全酸成分あるいは全グリコール成分に対して高々２モル％の共重合成分を共重合した共重合ＰＥＮが特に好ましい。
【００１２】
Ｂ層を構成する熱可塑性樹脂としては、結果的にＡ層を構成する樹脂と屈折率が異なる樹脂であることが必要であり、具体的にはポリエチレンテレフタレート（以下ＰＥＴと略することがある）、共重合ＰＥＴ、ＰＥＮとＰＥＴを含む組成物（混合物）、ＰＥＮと共重合ＰＥＴを含む組成物（混合物）、あるいはシンジオタクティックポリスチレンなどが好ましく例示される。
【００１３】
上記共重合ＰＥＴは、その融点が２１０〜２４５℃のものが配向結晶性を低くできるので好ましい。融点が２１０℃未満では、結晶性が低くなりすぎ、製膜が難しくなるし、Ｂ層の耐熱性が悪くなり、フィルム全体の耐熱性に悪影響を与える。他方融点が２４５℃を超えるとＢ層の結晶性が高くなり、Ｂ層のガラス転移温度（Ｔｇ）に対して相対的に高い延伸温度で配向結晶化が進み、連続製膜性が悪くなる上にＡ層とＢ層の屈折率差が小さくなり、光線の選択反射性が得難くなる。なお、共重合ＰＥＴの融点や後述のガラス転移温度（Ｔｇ）は、共重合成分の種類および共重合割合を選択することにより調整することができる。共重合成分は、ジカルボン酸成分であってもグリコール成分であってもよく、ジカルボン酸成分としては例えばイソフタル酸、フタル酸、ナフタレンジカルボン酸等の如き芳香族ジカルボン酸；アジピン酸、アゼライン酸、セバシン酸、デカンジカルボン酸等の如き脂肪族ジカルボン酸；シクロヘキサンジカルボン酸の如き脂環族ジカルボン酸等を挙げることができ、グリコール成分としては例えばブタンジオール、へキサンジオール等の如き脂肪族ジオール；シクロヘキサンジメタノールの如き脂環族ジオール等を挙げることができる。特に共重合成分として、イソフタル酸を用いることが、融点やガラス転移温度（Ｔｇ）を調整する上で好ましい。これらの共重合成分は単独または二種以上を使用することができる。イソフタル酸の共重合量としては、好ましくは４〜１８モル％、更に好ましくは８〜１５モル％である。Ｂ層は、不活性粒子を実質的に含まないことが好ましいが、光学的な特性が悪化しない範囲であれば、添加されていても支障はない。
【００１４】
また、Ａ層のガラス転移温度（ＴｇA）とＢ層のガラス転移温度（ＴｇB）の差（ＴｇA−ＴｇB）は４０℃以上、さらに３０℃以上あることが好ましい。ガラス転移温度差をこの範囲とすることで、積層フィルムの延伸工程において、Ａ層のガラス転移温度（ＴｇA）〜ＴｇA＋５０℃の範囲で延伸する場合、Ａ層より低いガラス転移温度のＢ層は流動性を奏する状態になり、延伸による配向が抑えられる。したがって、Ａ層は延伸により配向し、屈折率が増大するが、Ｂ層の配向は抑えられてその屈折率の増大は少なく、屈折率差が大きくなる。屈折率差が大きくなると、層間干渉が生じ、本発明の目的である特定波長範囲の選択反射効果が向上する。
【００１５】
また、Ｂ層は、融点が２１０〜２４５℃のイソフタル酸共重合ポリエチレンテレフタレートを主とする層である。
【００１７】
本発明における多層積層延伸フィルムは上記Ａ層およびＢ層を交互に総数１１層以上、好ましくは３１層以上、さらに好ましくは３１〜５０１層積層したものである。積層数が１１層未満では多重干渉による選択反射効果が低くなるので好ましくない。多層積層延伸フィルムはその最外層をＡ層とすることが好ましい。ガラス転移温度がＡ層より低いＢ層を最外層とすると、延伸のためロール等で加熱する際に、Ａ層を延伸するのに必要な延伸温度に上げることができず、Ａ層を延伸することが出来ない。
【００１８】
多層積層延伸フィルムは２軸延伸されている。延伸温度はＡ層の樹脂のガラス転移温度（ＴｇA）から（ＴｇA＋５０）℃の範囲で行うことが好ましい。延伸倍率としては、１軸延伸の場合、２〜１０倍で、延伸方向は、縦方向であっても横方向であっても構わない。２軸延伸の場合は、面積倍率として５〜２５倍である。延伸倍率が大きい程、延伸前の厚みを厚くすることができる。延伸前の厚みが厚いと、延伸による薄層化により層厚みの層間のバラツキが均一化されるので絶対的な厚みのバラツキが小さくなり、各層での光干渉が大きくなり、反射率が増大するので好ましい。延伸方法としては、逐次２軸延伸、同時２軸延伸、チューブラー延伸、インフレーション延伸等の公知の延伸方法が可能であるが、好ましくは逐次２軸延伸が、生産性、品質の面で有利である。また、延伸されたフィルムは、熱的な安定化のために、熱処理により安定化されるのが好ましい。熱処理の温度としては、（Ｂ層の融点−３０℃）より高く、（Ａ層の融点−３０℃）より低いのが好ましい。ただし、あまり高いとＢ層の融解が始まるため、厚み斑が悪化し、連続製膜性が低下する。
【００１９】
本発明におけるＡ層およびＢ層はそれぞれの１層の厚みが０．０５〜０．３μｍであり、各層の厚みのバラツキは、その相対標準偏差が０．１５以下であることが好ましい。相対標準偏差が、０．１５を超えると、各層での干渉が弱くなり、反射率が低下する。層厚を調整することにより反射しようとする波長を調整することが容易にできる。
【００２０】
本発明の光線選択反射フィルムの反射波長のピークは５４０〜６００ｎｍの範囲あるいは４５０〜５１０ｎｍの範囲にある必要がある。５４０〜６００ｎｍの波長範囲はＣＲＴの赤色発色用蛍光体のサブバンドが存在する領域であり、色純度を低下させる原因となる。この波長範囲の光線を選択的に反射し、外部に出さないようにし、そして主波長の６２７ｎｍを透過させることにより、色純度が低下しがちな赤色の色純度を向上させることができる。一方、上記波長範囲の外光は画面を白けさせ、コントラストを劣化させる作用が強く、これを選択反射することはデメリットがあるので、別途反射防止層を設けて外光反射を防止することが好ましい。反射防止層については後述する。また、波長４５０〜５１０ｎｍの光線は緑色と青色の発光の谷間に位置し、この領域の光線を選択反射して外部に出さないことは緑色と青色の色純度の向上に寄与する。よって、ディスプレイ用光線選択反射フィルムは、反射ピーク波長がこの領域の光線選択フィルムと、前記赤色色純度向上用の光線選択フィルムと重ねた構成も用いることができる。
【００２１】
多層積層延伸フィルムは不活性粒子を含有するポリエチレン−２，６−ナフタレートを主とするＡ層を形成するポリマーと、Ｂ層を形成するポリマーをフィードブロックを用いた同時多層押し出し法により２層が交互に、そして両表面にＡ層が形成されるように積層され、ダイに展開される。この時、フィードブロックで積層されたポリマーは、積層された形態を維持している。ダイより押し出されたシートは、キャスティングドラムで冷却固化され、未延伸フィルムとなる。未延伸フィルムは、所定の温度に加熱され、縦かつまたは横方向に延伸され、所定の温度で熱処理され、巻き取られる。
【００２２】
本発明における多層積層フィルムは、他の透明樹脂フィルムと積層させても良い。他の透明樹脂フィルムとは、光の散乱や拡散による光量損失が小さく、ＪＩＳ  Ｋ−７１０５に準じて測定した曇り度が１０％以下で屈折率の大きいフィルムが好ましい。フィルムを構成する樹脂としては、ポリエチレンテレフタレート、ポリエチレン−２，６−ナフタレート等のポリエステル、ポリカーボネート、トリアセチルセルロース、ポリメチルメタクリレート、ポリスチレン、ポリ塩化ビニル等が適当な例として好ましく挙げられ、特にポリエチレンテレフタレートが好ましい。透明樹脂フィルムの厚みは、１００〜２５０μｍが好ましく、１２５〜２００μｍがさらに好ましい。透明樹脂フィルムの厚みが１００μｍ未満では強度が不足し、２５０μｍを超えるとフィルムの剛性が高くなり映像機器のディスプレイ表面への２次加工性に劣り好ましくない。また、積層の方法としては、押出し時での共押し出しや接着剤によるラミネート等が用いられる。積層は、透明樹脂フィルムの片面または両面または中間に施される。
【００２３】
また、ディスプレイの前面パネル用としては、透明樹脂フィルムに多層積層延伸フィルムを積層した構成に反射防止層を設けた積層体が望ましい。積層体の構成としては、透明樹脂フィルムの一方の面に反射防止層を形成し、該透明樹脂フィルムの他の面に多層積層延伸フィルムを積層した構成、透明樹脂フィルムの一方の面に多層積層延伸フィルム、反射防止層の順で積層した構成が挙げられる。
【００２４】
本発明における反射防止層の形成方法には任意の加工法を選択することができ、特に制限はない。外光を乱反射させることにより視感反射率を低減させる方法、例えば上述の透明樹脂フィルムの片面に粒子径が可視光の波長以下の超微粒子である二酸化ケイ素等を塗布して光の乱反射が生じる反射防止膜を形成する方法、または透明樹脂フィルムの片面に硬化膜を形成し、その上にフッ化マグネシウム層を蒸着法により反射防止層を形成する方法、もしくは透明樹脂フィルムの片面または両面に薄膜の屈折率層を形成する方法等が知られており、これらの方法は適宜利用できる。それらの中、薄膜の屈折率層を形成し、薄膜層の表面反射光と界面における屈折反射光との光の干渉により反射率を低減する方法が簡便で効果的である。すなわち、透明樹脂フィルムの最外層に透明樹脂フィルム基材よりも低屈折率の薄膜を反射防止層として可視光波長の１／４の薄膜で形成すると、その上面反射光と下面反射光が打ち消し合う干渉効果により表面反射が低減する。この反射防止層としての薄膜の屈折率は、透明樹脂フィルムの屈折率より低いことが好ましく、非結晶性の透明含フッ素系重合体が好ましい。非結晶性の透明含フッ素系重合体よりなる薄膜反射防止層は、屈折率１．２８〜１．４４の透明含フッ素系重合体を０．０５〜０．２５μｍの厚さで形成して得られ、その全光線反射率が７％未満のものが好ましい。このような非結晶性の透明含フッ素重合体を反射防止層とする低屈折率透明樹脂としては、例えばパーフルオクタン、ＣＦ3（ＣＦ2）nＣＨ＝ＣＨ2  （ｎ：５〜１１）、ＣＦ3（ＣＦ2）mＣＨ2ＣＨ3  （ｍ：５〜１１）等の特定のフッ素系溶剤に可溶な重合体、アクリル酸含フッ素アルキルエステル重合体、メタクリル酸含フッ素アルキルエステル重合体、商品名「サイトップ」（旭硝子社製）、および商品名「テフロンＡＦ」（デュポン社製）が知られる。これらは、スプレーコート法、スピンコート法、デイップコート法、ロールコート法、グラビアコート法、ダイコート法等により透明樹脂フィルム基材にコーテイングされる。これらのコート法は連続加工が可能であり、バッチ式の蒸着法等に比べて生産性に優れる。なお、反射防止膜層の透明樹脂フィルム面への密着性を高めるためにコロナ放電処理または紫外線処理等の活性エネルギー線処理を施したり、プライマー処理を施してもよい。
【００２５】
さらに、透明樹脂フィルムと最表層との間に帯電防止層を設けるとさらにデイスプレイ用として好適に用いられる。すなわち、帯電防止剤として酸化錫などの金属酸化物、界面活性剤を用い、これらにより得られる透明性導電剤層の表面抵抗値が１０10Ω以下になることが望ましい。
【００２６】
本発明の光線選択反射フィルムは、多層積層延伸フィルムを透明樹脂フィルムの反射防止層を形成した面と反対面に積層させる。あるいは透明樹脂フィルムの一方の面に多層積層延伸フィルムを積層し、その上に反射防止層を設けた構成であってもよい。積層体の製造およびＣＲＴへの貼り付けは光学的特性を損なわない範囲の粘着剤、粘着シート等公知の方法を用いて行えばよい。
【００２７】
本発明の光線選択反射フィルムは、ＣＲＴディスプレイの表示面の形状が平面であるかまたは湾曲した平面、すなわち円柱形の側面の一部に類似した形状のものに限定して適用できる。ＣＲＴディスプレイの表示面の形状が球面状のものには、シワ無く貼り付けることが困難であるので注意を要する。このことは適用範囲が狭く一見不利にみえるが、近年防眩、防爆、帯電防止等の機能を備えたフィルムを前面に貼り付けたＣＲＴディスプレイは一般的になっており、このフィルムに本発明の光線選択反射フィルムを付加した形態ののものが代表的な使用法である。
【００２８】
具体的な使用形態の一例を以下に述べるがこれに限定されるものではない。すなわち外側から順に下記層を積層した積層体である。
（１）トップコート層：埃を吸着しないように帯電防止作用を有する保護層。
（２）反射防止層：上述のサイトップまたはテフロンＡＦ。
（３）ハードコート層：表面を乾拭きしたとき傷つかないよう鉛筆硬度３Ｈ以上、好ましくは５Ｈ以上の表面硬度をもつ保護コート層。
（４）透明樹脂フィルム：基材の役割を持つ。ポリエチレンテレフタレートからなる透明グレード１００〜２５０μｍ厚みのフィルム。
（５）本発明の光線選択反射フィルム：反射ピーク波長５４０〜６００ｎｍ、厚み５〜３０μｍ。
（６）感圧接着剤層：透明性のあるもの。
（７）離型層付き保護シート。
【００２９】
かかる積層体をＣＲＴ表面寸法に合わせて裁断し、保護シートを剥離して空気を排除しつつＣＲＴ表示部に貼付し、必要に応じて加熱、加圧または紫外線照射等行い、必要に応じてエージングする。
【００３０】
このＣＲＴを用いたテレビやパソコンの映像は、画質が優れている上に、光の反射が少なく、埃が付きにくく、表面傷がつきにくく、更に不慮の爆縮に際してガラスの飛散が無く安全性が高いという特長を有する。また、ＣＲＴの表示面の加工工程が簡略化できることも大きな長所である。
【００３１】
【実施例】
次に実施例により、本発明をさらに詳しく説明する。本実施例における特性値、評価方法は、それぞれ次の測定法にて測定したものである。
【００３２】
（１）融点（Ｔｍ）、ガラス転移温度（Ｔｇ）
試料樹脂を２０ｍｇサンプリングし、ＴＡインスツルメンツ社製ＤＳＣ（ＤＳＣ２９２０)を用い、２０℃／分の昇温速度で、ガラス転移温度（Ｔｇ）および融点（Ｔｍ）を測定した。
【００３３】
（２）各層の厚み測定
フィルムを三角形に切り出し、包埋カプセルに固定後、エポキシ樹脂にて包埋する。これをミクロトーム（ＵＬＴＲＡＣＵＴ−Ｓ)で縦方向に平行な断面を５０ｎｍ厚の薄膜切片にし、透過型電子顕微鏡を用い、加速電圧１００ｋｖにて観察、写真撮影し、その写真から各層の厚みを測定し、平均厚み、相対標準偏差を求めた。
【００３４】
（３）ピーク波長、ピーク反射率測定
島津製作所製分光光度計ＭＰＣ−３１００を用い、各波長でのアルミ蒸着したミラーとの相対鏡面反射率を波長３５０ｎｍから２１００ｎｍの範囲で測定した。その反射率がピークとなる波長をピーク波長とし、その反射率を測定した。
【００３５】
（４）ピーク波長、ピーク透過率測定
反射率と同様に島津製作所製分光光度計ＭＰＣ−３１００を用い、各波長での光線透過率を波長３５０ｎｍから２１００ｎｍの範囲で測定し、そのピーク波長と透過率を測定した。
【００３６】
（５）全光線透過率
各波長での光線透過率を求め、可視光領域（４５０〜７００ｎｍ）での平均光線透過率を全光線透過率とした。
【００３７】
（６）光線透過率
前項と同じ方法で３５０〜２１００ｎｍの範囲で光線透過率を求めた。
【００３８】
（７）色純度
初めに試験用ＣＲＴの色再現域を測定する。次に、試験フィルムをＣＲＴに粘着剤で貼付し、色再現域を測定した。なお、外光は７００  ｌｘとし試料フィルムの外側に反射防止層付き透明フィルムを重ねた。赤色光の再現域の拡大を％表示で表し、次の区分で評価した。
◎：赤色光の再現可能域の拡大が１０％以上
○：赤色光の再現可能域の拡大が５％以上１０％未満
△：赤色光の再現可能域の拡大が５％未満
×：赤色光の再現可能域の拡大が０％または減少
【００３９】
（８）巻き取り性
製膜したフィルムを巻き取る際に、次の基準でランク分けした。
◎：巻取りに問題ない
○：速度を落としたり、条件調節をして巻き取れる
△：ブツ（小突起）、シワ等が発生するが、何とか巻き取れる
×：巻き姿不良で巻き取れない
【００４０】
（９）製膜性
製膜時の状況を観察し、次の基準でランク分けした。
◎：製膜する上で切断等の問題が無い
○：製膜可能な条件が狭く限定されるが、長尺のロールの採取は可能
△：連続製膜する上で、切断等の問題があり、長尺のロールの採取が難しい
×：連続製膜性に劣り、極短時間しか製膜できない
【００４１】
［実施例１］
平均粒径０．２μｍ、長径と短径の比が１．０５、粒径の相対標準偏差が０．１５の球状シリカ粒子を０．１ｗｔ％添加したポリエチレン−２，６−ナフタレート（ＰＥＮ）をＡ層の樹脂として調製し、不活性粒子を含まないイソフタル酸を１２モル％共重合したポリエチレンテレフタレート（ＩＡ12）をＢ層の樹脂として調整した。Ａ層の樹脂のガラス転移点（Ｔｇ）は１２１℃、Ｂ層の樹脂のガラス転移温度（Ｔｇ）は７４℃であった。
それぞれの樹脂を１６０℃で３時間乾燥後、押し出し機に供給して、溶融させ、Ａ層が３０層、Ｂ層が２９層に分岐させた後、Ａ層とＢ層を交互に積層させるような多層フィードブロック装置を使用して合流させ、その積層状態を保持したままダイへと導き、キャスティングドラム上にキャストしてＡ層とＢ層が交互に積層された総数５９層の未延伸シートを作成した。このとき、Ａ層とＢ層の樹脂の押し出し量比が、１．４：１になるように調整し、両表面層が、Ａ層となるように積層させた。未延伸シートを１４０℃の温度で縦方向に３．６倍延伸し、さらに１５０℃の延伸温度で横方向に５．７倍に延伸し、２１０℃で３秒間熱処理を行った。
得られた多層積層延伸フィルムは全体厚み７．１μｍ、Ａ層の平均厚みは０．１４μｍ、厚みの相対標準偏差は０．１、Ｂ層の平均厚みは０．１０μｍ、厚みの相対標準偏差は０．１であった。反射ピーク波長は５７５ｎｍ、反射率は９６％、透過率１５％、全光線透過率８３％であった。
また、このフィルムを反射防止層を片面に持つポリエチレンテレフタレートフィルム（１８８μｍ厚）のもう一方の面に貼り、１５インチのカラーＣＲＴに本発明のフィルムが接するように貼り、色純度の改善効果を測定した。この結果を表２に示す。
【００４２】
［実施例２、３、５、６］
実施例１と同様にして、表１に示すような条件で製膜し、測定した。測定結果は表２に示す。
【００４３】
［実施例４］
実施例１と同様にして、表１に示すような条件で製膜した。なお、色純度の評価は実施例１のフィルムと重ね合わせて実施した。この結果を表２に示す。
【００４４】
［比較例１〜５］
実施例１と同様にして、表１に示すような条件で製膜し、測定した。ただし、比較例２の縦延伸温度は、１００℃、横延伸温度は、１１０℃とした。測定結果は表２に示す。
【００４５】
【表１】
0003658518.tif 000002
【００４６】
【表２】
0003658518.tif 000003
【００４７】
【発明の効果】
本発明は高価な光線吸収剤を使用することなく、層間の構造的な干渉によって光を選択反射させる多層積層延伸ポリエステルフィルムを用いて、映像機器の表示面、特にカラーＣＲＴの画像特性を改善し、鮮やかな発光色を提供することができる。また、防爆、反射防止、汚れ防止の機能を付加することができ、工業的価値の高いものである。